КОНТЕЙНЕРЫ ИЗ ТЕРПОЛИМЕРОВ НА ОСНОВЕ ПРОПИЛЕНА

1. Контейнер, состоящий из пропиленового, этиленового, 1-бутенового терполимера, отличающийся тем, что у терполимера:
i) содержание этиленовых звеньев составляет от 0,5 вес.% до 1,8 вес.%;
ii) содержание 1-бутеновых звеньев составляет от 1,5 вес.% до 2,5 вес.%;
iii) соотношение вес.%% С2/С4 составляет от 0,40 до 0,80, отличающийся тем, что весовой процент этиленовых звеньев и вес.% С2 равен весовому проценту 1-бутеновых звеньев;
iv) скорость течения расплава (MFR), измеренная в соответствии с ISO 1133, 230°C, 2,16 кг, составляет от 30 до 80 г/10 мин;
v) растворимая в ксилоле фракция при 25°C составляет менее 5,0 вес.%;
vi) температура плавления составляет выше 140°C.
2. Контейнер по п.1, отличающийся тем, что содержание этиленовых звеньев в терполимере составляет от 0,7 вес.% до 1,5 вес.%;
3. Контейнер по п.1 или 2, отличающийся тем, что содержание 1-бутеновых звеньев в терполимере составляет от 1,6 вес.% до 2,4 вес.%;
4. Контейнер по любому из пп.1–3, отличающийся тем, что соотношение вес.%% С2/С4 составляет от 0,50 до 0,70.
5. Контейнер по любому из пп.1–4, отличающийся тем, что температура плавления терполимера составляет от 140°C до 152°C.
6. Контейнер по любому из пп.1–4, отличающийся тем, что мутность терполимера, измеренная на пластинке толщиной в 1 мм, составляет менее 15%.
7. Пропиленовый, этиленовый, 1-бутеновый терполимер, имеющий:
i) содержание этиленовых звеньев, составляющее от 0,5 вес.% до 1,8 вес.%;
ii) содержание 1-бутеновых звеньев, составляющее от 1,5 вес.% до 2,5 вес.%;
iii) соотношение вес.%% С2/С4 составляющее от 0,40 до 0,80, отличающийся тем, что весовой процент этиленовых звеньев и вес.% С2 равен весовому проценту 1-бутеновых звеньев;
iv) скорость течения расплава (MFR), измеренную в соответствии с ISO 1133 при 230°C и массой груза 2,16 кг, составляющую от 30 до 80 г/10 мин.;
v) растворимую в ксилоле фракцию при 25°C, составляющую менее 5,0 вес.%;
vi) температуру плавления выше 140°C.